(57)【要約】  本発明は、少なくとも１種のセラミック化合物を含む少なくとも１つの層で、固体基材の少なくとも１つの表面を懸濁プラズマ溶射法（ＳＰＳ）によってコーティングする方法に関する。該方法では、少なくとも１種のセラミック化合物の固体粒子の懸濁液の少なくとも１種をプラズマジェットに注入し、次いで固体粒子の懸濁液を含むサーマルジェットを基材の表面に吹き付けることによって、少なくとも１種のセラミック化合物を含む層が、基材の表面に形成される。該方法は、懸濁液中で、少なくとも９０体積％の固体粒子の最大寸法（ｄ９０という）が、例えば直径では１５μｍ未満、好ましくは１０μｍ未満であり、少なくとも５０体積％の固体粒子の最大寸法（ｄ５０という）が、例えば直径では１μｍ以上であることを特徴とする。また本発明は、前記方法によって得ることができる少なくとも１つの層でコーティングされた基材に関する。また本発明は、前記コーティングされた基材を含む部品に関する。さらに本発明は、ＣＭＡＳ等の汚染物質によって引き起こされる劣化から固体基板を保護するための前記層の使用に関する。
2019533090.tif 000002
【特許請求の範囲】
【請求項１】
少なくとも１種のセラミック化合物を含む少なくとも１つの層で、固体基材の少なくとも１つの表面を懸濁プラズマ溶射法（ＳＰＳ）によってコーティングする方法であって、
少なくとも１種のセラミック化合物の固体粒子の懸濁液の少なくとも１種をプラズマジェットに注入し、次いで固体粒子の懸濁液を含むサーマルジェットを基材の表面に吹き付けることによって、少なくとも１種のセラミック化合物を含む層を基材の表面に形成し；
該懸濁液中で、少なくとも９０体積％の固体粒子の最大寸法（ｄ９０という）が、例えば直径では１５μｍ未満、好ましくは１０μｍ未満であり、少なくとも５０体積％の固体粒子の最大寸法（ｄ５０という）が、例えば直径では１μｍ以上であることを特徴し；
さらに、該セラミック化合物が、耐ＣＭＡＳ化合物として知られる化合物、好ましくは、式ＲＥ２Ｚｒ２Ｏ７（式中、ＲＥは、Ｓｃ，Ｙ，Ｌａ，Ｃｅ，Ｐｒ，Ｎｄ，Ｐｍ，Ｓｍ，Ｅｕ，Ｇｄ，Ｙｂ，Ｄｙ，Ｈｏ，Ｅｒ，Ｔｍ，Ｔｂ又はＬｕである）の希土類ジルコン酸塩、Ｙ２Ｏ３とＺｒＯ２及び／又はＡｌ２Ｏ３及び／又はＴｉＯ２の複合材料、ヘキサアルミネート、ケイ酸アルミニウム、イットリウム又は他の希土類のケイ酸塩（ケイ酸塩は、１種以上のアルカリ土類金属酸化物及びそれらの混合物でドープされていてもよい）並びにこれらの混合物から選択されることを特徴し；
より好ましくは、セラミック化合物が、Ｇｄ２Ｚｒ２Ｏ７である方法。
【請求項２】
層が、層状マイクロ構造及び屈曲した多孔質網状構造を有する、請求項１に記載の方法。
【請求項３】
層が、同時に以下を含む、請求項２に記載の方法：
−懸濁液の固体粒子の溶融から生じる薄膜；
−懸濁液の固体粒子の部分溶融から生じる固体粒子；及び、
−懸濁液の未溶融固体粒子。
【請求項４】
層が、５〜５０体積％、好ましくは５〜２０体積％の多孔度を有する、請求項１〜３のいずれか一項に記載の方法。
【請求項５】
層が、１０μｍ〜１０００μｍ、好ましくは１０〜３００μｍの厚さである、請求項１〜４のいずれか一項に記載の方法。
【請求項６】
固体基材が、塊状支持体の形状又は層の形状等の固体支持体によって構成され、且つ、少なくとも１種のセラミック化合物を含む層が、直接、前記支持体の少なくとも１つの表面を被覆する、請求項１〜５のいずれか一項に記載の方法。
【請求項７】
固体基材が、その上に単層又は複層の積層体を有する固体支持体と、前記単層の少なくとも１つの表面又は前記積層体の上層の少なくとも１つの表面を被覆する少なくとも１種のセラミック化合物を含む層によって構成されている、請求項１〜５のいずれか一項に記載の方法。
【請求項８】
支持体が、ＣＭＡＳ等の汚染物質による浸透及び／又は攻撃に影響を受けやすい材料から選択される材料、特に、金属、超合金等の金属合金、好ましくは単結晶超合金、ＳｉＣマトリックス複合材料等のセラミックマトリックス複合材料（ＣＭＣ）、Ｃ−ＳｉＣ混合マトリックス複合材料、並びに前記材料の組み合わせ及び混合物から選択される材料で作製されている、請求項６又は７に記載の方法。
【請求項９】
支持体上の前記単層又は前記積層体が、支持体上に単層もしくは複層の熱保護コーティング、すなわち断熱システム、及び／又は、腐食環境に対する保護のための単層もしくは複層のコーティング、すなわち耐環境システムを形成する、請求項７に記載の方法。
【請求項１０】
単層が、結合層及び断熱層又は耐環境層、例えば、特に断熱層であるセラミック層、特に酸化防止層であるセラミック層、及び、特に耐腐食層であるセラミック層等の層から選択される、請求項７に記載の方法。
【請求項１１】
支持体上の複層の積層体が支持体を起点に以下を含む：
−支持体を覆う結合層、
−断熱層及び耐環境層、例えば、特に断熱層であるセラミック層、特に酸化防止層であるセラミック層、及び、特に耐腐食層であるセラミック層等の層から選択される１つ以上の層；又は、
支持体上の複層の積層体が以下を含む：
−断熱層及び耐環境層、例えば、特に断熱層であるセラミック層、特に酸化防止層であるセラミック層、及び、特に耐腐食層であるセラミック層等の層から選択される複数の層；
請求項７に記載の方法。
【請求項１２】
断熱層及び耐環境層、例えば、特に断熱層であるセラミック層、特に酸化防止層であるセラミック層、及び、特に耐腐食層であるセラミック層が、ＥＢ−ＰＶＤ法，ＡＰＳ法，ＳＰＳ法，ＳＰＰＳ法，ゾル−ゲル法，ＰＶＤ法，ＣＶＤ法及びこれらの方法の組み合わせから選択される方法によって作製された層である、請求項１０又は１１に記載の方法。
【請求項１３】
断熱層が、酸化イットリウム又は他の希土類酸化物で安定化された酸化ジルコニウム又は酸化ハフニウム；ケイ酸アルミニウム、他の希土類のケイ酸塩（該ケイ酸塩は、アルカリ土類金属酸化物でドープされていてもよい）；及び、希土類ジルコン酸塩（パイロクロア構造で結晶化する）；並びに、上記材料の組み合わせ及び／又は混合物から選択される材料、好ましくは、イットリア安定化ジルコニア（ＹＳＺ）で作製されており；且つ、
耐環境層が、場合によりアルカリ土類元素でドープされたケイ酸アルミニウム、希土類ケイ酸塩、並びに、上記材料の組み合わせ及び／又は混合物から選択される材料で作製されている、
請求項１０〜１２のいずれか一項に記載の方法。
【請求項１４】
結合層が、金属；Ｐｔ、Ｈｆ、Ｚｒ、Ｙ、Ｓｉ又はこれらの元素の組み合わせによって修飾されているか又は修飾されていないβ−ＮｉＡｌ金属合金、Ｐｔ、Ｃｒ、Ｈｆ、Ｚｒ、Ｙ、Ｓｉ又はこれらの元素の組み合わせによって修飾されているか又は修飾されていないγ−Ｎｉ−γ’−Ｎｉ３Ａｌ合金、ＭＣｒＡｌＹ合金（式中、Ｍは、Ｎｉ、Ｃｏ）、ＮｉＣｏ等の金属合金；Ｓｉ；ＳｉＣ；ＳｉＯ２；ムライト；ＢＳＡＳ並びに上記材料の組み合わせ及び／又は混合物から選択される材料で作製されている、請求項１０〜１３のいずれか一項に記載の方法。
【請求項１５】
基材が、それ自体が断熱層及び耐環境層から選択されるセラミック層等の層でコーティングされている金属結合層でコーティングされた、超合金等の金属合金、又は、セラミックマトリックス複合材料（ＣＭＣ）で作製された支持体で構成されている、請求項１〜１４のいずれか一項に記載の方法。
【請求項１６】
基材が、イットリン（Ｙ２Ｏ３）で安定化されたジルコニア（ＺｒＯ２）製のセラミック断熱層でそれ自体がコーティングされた金属結合層でコーティングされた、超合金等の金属合金で作製された支持体、又は、セラミックマトリックス複合材料（ＣＭＣ）から成る支持体で構成されている、請求項１〜１５のいずれか一項に記載の方法。
【請求項１７】
基材が、ＡＰＳ法、ＥＢ−ＰＶＤ法、ＳＰＳ法、ＳＰＰＳ法、ゾル−ゲル法、ＣＶＤ法及びこれらの方法の組み合わせの中から選択される方法によって作られたセラミック断熱層及び／又は耐環境層でそれ自体がコーティングされた金属結合層でコーティングされた超合金等の金属合金、又は、セラミックマトリックス複合材料（ＣＭＣ）で作製された支持体で構成されている、請求項１〜１６のいずれか一項に記載の方法。
【請求項１８】
請求項１〜１７のいずれか一項に記載の方法によって得られる少なくとも１つの層でコーティングされた基材。
【請求項１９】
層が、層状マイクロ構造及び屈曲した多孔質網状構造を有する、請求項１８に記載の基材。
【請求項２０】
層が、同時に以下を含む、請求項１８又は１９に記載の基材：
−懸濁液の固体粒子の溶融から生じる薄膜；
−懸濁液の固体粒子の部分溶融から生じる固体粒子；及び、
−懸濁液の未溶融固体粒子。
【請求項２１】
層が、５〜５０体積％、好ましくは５〜２０体積％の多孔度を有する、請求項１８〜２０のいずれか一項に記載の基材。
【請求項２２】
層が、１０μｍ〜１０００μｍ、好ましくは１０〜３００μｍの厚さである、請求項１８〜２１のいずれか一項に記載の基材。
【請求項２３】
請求項１９〜２２のいずれか一項に記載のコーティングされた基材を含む部品。
【請求項２４】
タービンの部品、例えば、タービンブレード、分配器、タービンリング、側板、又は、燃焼室の部品、又は、ノズルの部品、又は、より一般的には、ＣＭＡＳ等の液体及び／又は固体汚染物質による攻撃を受ける任意の部品である、請求項２３に記載の部品。
【請求項２５】
ＣＭＡＳ等の汚染物質によって引き起こされる劣化から固体基材を保護するための、請求項１〜１７のいずれか一項に記載の方法によって得られる層の使用。
【発明の詳細な説明】
【技術分野】
【０００１】
本発明は、固体基材の少なくとも１つの表面を、少なくとも１種のセラミック化合物を含む少なくとも１つの層を用いてコーティングする方法に関する。
【０００２】
特に当該層は、高温における汚染物質（特に、粉塵、砂又は灰などの固体粒子の形状の汚染物質）による浸透と劣化に耐えることができる層である。特に、これらの汚染物質は、通常、石灰（ＣａＯ）、酸化マグネシウム（ＭｇＯ）、アルミナ（Ａｌ２Ｏ３）及び酸化ケイ素（ＳｉＯ２）を含む酸化物の混合物により構成され得る。これらの汚染物質は通常ＣＭＡＳと呼ばれる。
【０００３】
また本発明は、本発明のコーティング方法によって得られる層でコーティングされた固体基材に関する。
【０００４】
また本発明は、前記固体基材を含む部品に関する。
【０００５】
より具体的には、本発明の方法によって作製された層は、金属合金又は金属超合金又はセラミックマトリックス複合材料（ＣＭＣ）で作製された固体基材を保護する複層コーティング内に組み込むためのものである。場合によっては、断熱セラミック層及び／又は酸化防止層及び／又は腐食防止層でそれ自体も任意にコーティングされ得る結合層でコーティングされている。
【０００６】
本発明の技術分野は、耐ＣＭＡＳコーティングの技術分野として広く定義することができる。
【０００７】
本発明は、高温に曝される部品（例えば、静翼及び動翼、分配器、タービンリング、側板、燃焼室の部品又はノズルなどのタービンの部品）を保護するために、航空、宇宙、海軍及び陸上の産業で特に使用されるガスタービン又は推進システムにおいて特定の用途を認める。
【背景技術】
【０００８】
ガスタービンの効率をあげるために、その作動温度はますます高くなる必要がある。そして、それを構成する部品は、表面温度、熱機械的ストレス又は化学的攻撃に関してますます厳しい環境にさらされる。
【０００９】
したがって、長年にわたり、ガスタービンの作動温度の上昇は、セラミック酸化物で作られた断熱層を含む断熱システムの使用を必要としてきた。セラミック酸化物は、ほとんどの場合ＹＳＺ（イットリア安定化ジルコニア）、すなわちイットリアで安定化されたジルコニア（酸化イットリウムＹ２Ｏ３）からなり、概して７〜８質量％の酸化イットリウムＹ２Ｏ３を含有する。
【００１０】
断熱システムは、構造材料の表面温度（すなわち、熱的に保護することが望まれるガスタービンの部品等の部品を構成する材料の表面温度）の低下を可能とする少なくとも１つの断熱層で構成される複層システムである。
【００１１】
工業的には、ＹＳＺ断熱セラミック層を作製するために２つの技術が現在使用されている。該技術は、乾式の大気圧プラズマ溶射（ＡＰＳ）と、電子ビーム−物理蒸着（ＥＢ−ＰＶＤ）である。
【００１２】
プラズマ溶射は、熱伝導性は低いが、熱サイクル中の寿命が限られている層状マイクロ構造をもたらす［非特許文献１］。
【００１３】
熱機械的ストレスを強く受ける部品については、ＥＢ−ＰＶＤ法が好ましい。熱伝導性は有利ではないが、熱機械的ストレスに備え、長い耐用年数を保証する柱状マイクロ構造が得られるからである。またＥＢ−ＰＶＤ法は、高い作動温度を可能にする通気孔を保持できるため、ＡＰＳ法よりも好ましい［非特許文献１］。
【００１４】
近年、断熱特性が改善されたセラミックコーティングが、特定の材料又は方法を用いて得られている。
【００１５】
特に、溶液前駆体プラズマ溶射法（ＳＰＰＳ）又は懸濁プラズマ溶射法（ＳＰＳ）によるＹＳＺ被覆物の作製は注目に値する。これらの方法によって得られた被覆物は、著しい熱サイクル耐性を確実にしながら、コーティングの断熱性を高める様々なマイクロ構造を有する。マイクロ構造は、被覆物内の中間層（未溶融（溶融しない）又は部分的に溶融した粒子の存在から生じる）の有無にかかわらず、均質（すなわち、層を構成する細孔もしくは粒子がマイクロメートルスケールで配向性に特徴を有さない）、多孔質、垂直クラック又は柱状（すなわち、マイクロメートルスケールで、層が、柱状ドメイン形状の組織と共に、層の厚さ方向に好ましい配向性を有する構造を有する。柱状ドメインの間は、何もない空間又は柱状スタックの緻密性を反映したその大きさがフレキシブルである柱間空間である）であり得る。またナノ構造は、上記の様々な形態の組み合わせを有することができる。これらのマイクロ構造の例は、非特許文献２及び非特許文献３に示されている。
【００１６】
非特許文献４は、ＳＰＳ法が、ベントホールを保存しながら、タービンブレードタイプの航空部品上に断熱コーティングをうまく作製することを可能にすることを示す。
【００１７】
しかしながら、他の問題が生じたため、断熱システムに新しい特性が必要となっている。すなわち、ガスタービンの作動温度の上昇は、該タービンの部品の周囲に存在する、通常は粉塵の形状である汚染物質によって、タービンの高温部品に重大な損傷を引き起こす。これらの汚染物質は、例えばターボジェットエンジンの場合、粒子形状の酸化物であろう。これは、外部から、又は、より低温の領域に位置する部品の上でアブレーションした構成部分から生じる。通常、これらの汚染物質はＣＭＡＳと呼ばれ、一般的に、石灰（ＣａＯ）、酸化マグネシウム（ＭｇＯ）、アルミナ（Ａｌ２Ｏ３）及び酸化ケイ素（ＳｉＯ２）を含む酸化物の混合物から通常構成される。１１５０℃程度の温度から、溶融したＣＭＡＳは断熱システム内に浸透し、熱サイクルの間に、断熱システムの硬化、クラック、そして最終的には、層間剥離を引き起こす可能性がある。さらに、ＣＭＡＳとシステムの層との間に化学的相互作用が観察され、イットリア安定化ジルコニアの融解と、安定性の低い新たな相の析出が起きる場合がある。これらの２つの現象は断熱の完全な喪失をもたらし、ターボジェットエンジンの作動温度の上昇に対して制限をかける可能性がある。
【００１８】
断熱システムに加えて、耐環境システムもまた、ＣＭＡＳ粒子によるこの種の劣化を経験し得る。
【００１９】
耐環境システムは、概して金属表面又はセラミックマトリックス複合材料に適用される複層システムである。該耐環境システムは、腐食環境に耐性のある少なくとも１つの層で構成されている。
【００２０】
ＣＭＡＳ汚染物質と反応して高温で安定相を形成するいわゆる「耐ＣＭＡＳ」材料を提案するために様々な方法が検討されている。それはコーティングの中心部において、浸透を阻止及び／又は制限するであろう。
【００２１】
特に、アパタイト及び／又はアノーサイト相の形成は、ＣＭＡＳ浸透を阻止できるようにみえる。これらの相を形成する能力について、様々な材料が確認されている。特に特許文献１及び特許文献２は、ＣＭＡＳの浸透を制限及び／又は阻止することを可能にする材料を示す。例えば、式ＲＥ２Ｚｒ２Ｏ７（式中、ＲＥ＝Ｓｃ，Ｙ，Ｌａ，Ｃｅ，Ｐｒ，Ｎｄ，Ｐｍ，Ｓｍ，Ｅｕ，Ｇｄ，Ｙｂ，Ｄｙ，Ｈｏ，Ｅｒ，Ｔｍ，Ｔｂ，Ｌｕ）の希土類ジルコン酸塩、Ｙ２Ｏ３とＺｒＯ２及び／又はＡｌ２Ｏ３及び／又はＴｉＯ２から構成される複合材料、ヘキサアルミネート、希土類モノ−及びジ−ケイ酸塩（希土類はＹ又はＹｂである）並びにこれらの材料の混合物が挙げられる。
【００２２】
断熱システムの他の構成要素との化学的不適合性及び／又は耐ＣＭＡＳ組成物の機械的性質の低さは、第１層であるＹＳＺ層と、耐ＣＭＡＳ効果を有するであろう材料で作られた第２層であるＣＭＡＳに対する保護層とを含むシステム、構造の開発をもたらした。特許文献３、４、５及び６はそのようなシステムを論じている。
【００２３】
ＣＭＡＳに対する該保護層の形成には、物理蒸着法（ＰＶＤ）、化学蒸着法（ＣＶＤ）を含む、既に上述したＡＰＳ，ＳＰＳ，ＳＰＰＳ，ＥＢ−ＰＶＤ法等の多くの蒸着法又はゾル−ゲル法などを使用することができる。
【００２４】
耐ＣＭＡＳ層によって保護された柱状マイクロ構造を有する断熱層を含む二層構造のＥＢ−ＰＶＤ法による作製は、柱間空間の存在を誘導する。それは、ＣＭＡＳの浸透と冷却の後に、その後層間剥離する可能性があるシステムの硬化を促進する。
【００２５】
ＡＰＳによって作製された耐ＣＭＡＳコーティングは、大きな表面の薄膜（ｌａｍｅｌｌａ）を有する非柱状の層状マイクロ構造をもたらす。それはＣＭＡＳと反応してより安定な相を形成することができる。しかしながら、当該層を高圧タービン部品に適用することは、これが通気孔を塞ぐ可能性があるため困難である。
【００２６】
ナノ構造層又は微細構造を有する層を供するＳＰＳ法及びＳＰＰＳ法は、通気孔を塞ぐことなく、均質なマイクロ構造を有する耐ＣＭＡＳ層を形成するための解決策であり得る。
【００２７】
ＳＰＳによって得られた耐ＣＭＡＳ層は、現在、１μｍ未満のサイズを有する粒子を含有する懸濁液を用いて作製されている（特許文献５及び特許文献６）。
【００２８】
しかしながら、ＳＰＳによって得られた耐ＣＭＡＳ層には、層を通過するＣＭＡＳ汚染物質の浸透点があることが分かった。すなわち、例えば、ＡＰＳ法によって作製された被覆物とは異なり、抗ＣＭＡＳ層の下のコーティングの中心部において、ＣＭＡＳ汚染物質の浸透が非常に重大になっている。
【００２９】
したがって、上記に関しては、固体基材上にセラミック層、より具体的には、特にＣＭＡＳ汚染物質による浸透に対する耐性を向上させる耐ＣＭＡＳ層を、通気孔の閉塞を回避しながら作製することを可能にする方法、特にＳＰＳ法が必要とされている。
【００３０】
固体基材は、固体バルクの支持体の形状もしくは層の形状の単純な支持体によって簡単に構成されてもよく、又は固体基材は、その上に一層もしくは複層のコーティング（例えば、複層断熱コーティング、すなわち断熱システム、もしくは腐食環境に対する保護のための複層コーティング、すなわち耐環境システム）が存在する支持体によって構成されてもよい。
【００３１】
この方法は、基材の表面形状がどのようであっても、該基材を構成する材料（すなわち、より正確には支持体を構成する材料、又はこの方法によって作製される層に被覆される層）が何であっても、構造、特に基材（支持体もしくは層）のマイクロ構造に関わらず、そして該基材（支持体もしくは層）を作製する方法が何であっても、あらゆる種類の基材上にこの層を作製することを可能にすべきである。
【００３２】
特に本発明の方法は、ＥＢ−ＰＶＤ，ＡＰＳ，ＳＰＳ，ＳＰＰＳ，ＰＶＤ，ＣＶＤ及びゾル−ゲル法並びにこれらの方法の全ての組み合わせの中から選択される方法によって作製された基材（支持体もしくは層）上に、セラミック層、より具体的には効果的な耐ＣＭＡＳ層を作製することを可能にすべきである。
【００３３】
特に本発明の方法は、柱状構造、多孔質柱状構造、多孔質緻密柱状構造、均質構造、多孔質均質構造、緻密構造、緻密垂直クラック構造、多孔質垂直クラック構造及びこれらの全ての組み合わせから選択されるマイクロ構造を有する基材（支持体もしくは層）上に、セラミック層、より具体的には効果的な耐ＣＭＡＳ層を作製することを可能にすべきである。
【００３４】
特に、ＣＭＡＳによりシステムが劣化することなしに、より高い温度でターボジェットエンジンの動作を確実にする方法が必要とされている。
【００３５】
本発明の目的は、とりわけ、固体基材の少なくとも１つの表面を、少なくとも１種のセラミック化合物を含む少なくとも１つの層でコーティングする方法を提供することである。該方法は、とりわけこれらの必要性を満たし、先行技術の方法（特に従来技術のＳＰＳ法）の不利益、欠陥、制限および欠点を示さず、従来技術の方法の問題を解決する。
【先行技術文献】
【特許文献】
【００３６】
【特許文献１】米国特許出願公開第２００９／０１８４２８０号明細書
【特許文献２】米国特許出願公開第２０１０／０１９６６０５号明細書
【特許文献３】米国特許出願公開第２０１１／０１５１２１９号明細書
【特許文献４】米国特許出願公開第２０１１／０２４４２１６号明細書
【特許文献５】米国特許出願公開第２０１３／０２６０１３２号明細書
【特許文献６】米国特許出願公開第２０１４／００６５４０８号明細書
【非特許文献】
【００３７】
【非特許文献１】Ａ．Ｆｅｕｅｒｓｔｅｉｎ，Ｊ．Ｋｎａｐｐ，Ｔ．Ｔａｙｌｏｒ，Ａ．Ａｓｈａｒｙ，Ａ．Ｂｏｌｃａｖａｇｅ，Ｎ．Ｈｉｔｃｈｍａｎ，“Ｔｅｃｈｎｉｃａｌ  ａｎｄ  ｅｃｏｎｏｍｉｃａｌ  ａｓｐｅｃｔｓ  ｏｆ  ｃｕｒｒｅｎｔ  ｔｈｅｒｍａｌ  ｂａｒｒｉｅｒ  ｃｏａｔｉｎｇ  ｓｙｓｔｅｍｓ  ｆｏｒ  ｇａｓ  ｔｕｒｂｉｎｅ  ｅｎｇｉｎｅｓ  ｂｙ  ｔｈｅｒｍａｌ  ｓｐｒａｙ  ａｎｄ  ＥＢＰＶＤ：ａ  ｒｅｖｉｅｗ”，Ｊｏｕｒｎａｌ  ｏｆ  Ｔｈｅｒｍａｌ  Ｓｐｒａｙ  Ｔｅｃｈｎｏｌｏｇｙ，１７，２００８，１９９−２１３．
【非特許文献２】Ｎ．Ｃｕｒｒｙ，Ｋ．Ｖａｎ  Ｅｖｅｒｙ，Ｔ．Ｓｎｙｄｅｒ，Ｎ．Ｍａｒｋｏｃｓａｎ，“Ｔｈｅｒｍａｌ  ｃｏｎｄｕｃｔｉｖｉｔｙ  ａｎａｌｙｓｉｓ  ａｎｄ  ｌｉｆｅｔｉｍｅ  ｔｅｓｔｉｎｇ  ｏｆ  ｓｕｓｐｅｎｓｉｏｎ  ｐｌａｓｍａ−ｓｐｒａｙｅｄ  ｔｈｅｒｍａｌ  ｂａｒｒｉｅｒ  ｃｏａｔｉｎｇｓ”，Ｃｏａｔｉｎｇｓ，４，２０１４，ｐｐ．６３０−６５０．
【非特許文献３】Ｅ．Ｈ．Ｊｏｒｄａｎ，Ｌ．Ｘｉｅ，Ｍ．Ｇｅｌｌ，Ｎ．Ｐ．Ｐａｄｔｕｒｅ，Ｂ．Ｃｅｔｅｇｅｎ，Ａ．Ｏｚｔｕｒｋ，Ｊ．Ｒｏｔｈ，Ｔ．Ｄ．Ｘｉａｏ，Ｐ．Ｅ．Ｃ．Ｂｒｙａｎｔ，“Ｓｕｐｅｒｉｏｒ  ｔｈｅｒｍａｌ  ｂａｒｒｉｅｒ  ｃｏａｔｉｎｇｓ  ｕｓｉｎｇ  ｓｏｌｕｔｉｏｎ  ｐｒｅｃｕｒｓｏｒ  ｐｌａｓｍａ  ｓｐｒａｙ”，Ｊｏｕｒｎａｌ  ｏｆ  Ｔｈｅｒｍａｌ  Ｓｐｒａｙ  Ｔｅｃｈｎｏｌｏｇｙ，１３，２００４，ｐｐ．５７−６５．
【非特許文献４】Ｚ．Ｔａｎｇ，Ｈ．Ｋｉｍ，Ｉ．Ｙａｒｏｓｌａｖｓｋｉ，Ｇ．Ｍａｓｉｎｄｏ，Ｚ．Ｃｅｌｌｅｒ，Ｄ．Ｅｌｌｓｗｏｒｔｈ，“Ｎｏｖｅｌ  ｔｈｅｒｍａｌ  ｂａｒｒｉｅｒ  ｃｏａｔｉｎｇｓ  ｐｒｏｄｕｃｅｄ  ｂｙ  ａｘｉａｌ  ｓｕｓｐｅｎｓｉｏｎ  ｐｌａｓｍａ  ｓｐｒａｙ”，Ｐｒｏｃｅｅｄｉｎｇ  ｏｆ  Ｉｎｔｅｒｎａｔｉｏｎａｌ  Ｔｈｅｒｍａｌ  Ｓｐｒａｙ  Ｃｏｎｆｅｒｅｎｃｅ  ａｎｄ  Ｅｘｐｏｓｉｔｉｏｎ（ＩＴＳＣ），Ｈａｍｂｕｒｇ，Ｇｅｒｍａｎｙ，２０１１．
【発明の概要】
【００３８】
本発明によれば、当該目的及び他の目的は、懸濁プラズマ溶射法（ＳＰＳ）によって少なくとも１種のセラミック化合物を含む少なくとも１つの層で固体基材の少なくとも１つの表面をコーティングする方法（少なくとも１種のセラミック化合物の固体粒子の少なくとも１種の懸濁液をプラズマジェットに注入し、次いで固体粒子の懸濁液を含むサーマルジェットを基材の表面に吹き付けることによって、少なくとも１種のセラミック化合物を含む層を基材の表面に形成する）によって達成される。
該方法は、懸濁液中で、少なくとも９０体積％の固体粒子の最大寸法（ｄ９０という）が、例えば直径では１５μｍ未満、好ましくは１０μｍ未満であり、少なくとも５０体積％の固体粒子の最大寸法（ｄ５０という）が、例えば直径では１μｍ以上であることを特徴とする。さらに該方法は、セラミック化合物が耐ＣＭＡＳ化合物として知られる化合物から選択されることを特徴とする。好ましくは、セラミック化合物は、式ＲＥ２Ｚｒ２Ｏ７（式中、ＲＥは、Ｓｃ，Ｙ，Ｌａ，Ｃｅ，Ｐｒ，Ｎｄ，Ｐｍ，Ｓｍ，Ｅｕ，Ｇｄ，Ｙｂ，Ｄｙ，Ｈｏ，Ｅｒ，Ｔｍ，Ｔｂ又はＬｕである）の希土類ジルコン酸塩、Ｙ２Ｏ３とＺｒＯ２及び／又はＡｌ２Ｏ３及び／又はＴｉＯ２の複合材料、ヘキサアルミネート、ケイ酸アルミニウム、イットリウム又は他の希土類のケイ酸塩（ケイ酸塩は、１種以上のアルカリ土類金属酸化物及びそれらの混合物でドープされていてもよい）並びにこれらの混合物から選択される。より好ましくは、セラミック化合物はＧｄ２Ｚｒ２Ｏ７である。
【００３９】
有利には、懸濁液中で、少なくとも９０体積％の固体粒子の最大寸法（ｄ９０という）が、例えば直径では８μｍ未満、好ましくは５μｍ未満である。
【００４０】
有利には、懸濁液中で、少なくとも５０体積％の固体粒子の最大寸法（ｄ５０という）が、例えば直径では２μｍ以上、好ましくは３μｍ以上、より好ましくは４μｍ以上、最も好ましくは５μｍ以上である。
【００４１】
例えば、ｄ５０は、１μｍ、１．０１μｍ、３μｍ、５μｍ又は５．５μｍとすることができる。
【００４２】
例えば、ｄ９０は、７μｍ、４μｍ、４．９５μｍ、５μｍ、１２μｍ、１３μｍ又は１３．２μｍとすることができる。
【００４３】
本発明は、上記ｄ９０及びｄ５０の値の全ての可能な組み合わせを網羅する。
【００４４】
懸濁液の粒子サイズの分析は、ＩＳＯ  ２４２３５規格に従ってレーザー回折粒度計を用いて行われる。
【００４５】
ｄ９０及びｄ５０は、ＩＳＯ  ９２７６規格から決定することができる。
【００４６】
以下において、層に対して用いられる用語「層状（ｌａｍｅｌｌａｒ）」は、その層が、マイクロメートルスケールで、層の厚さに対して垂直な方向に好ましい配向をもつ基本のブロック（ｂｒｉｃｋ）を有する構造を有することを意味する。
【００４７】
層に対して用いられる用語「柱状」は、その層が、マイクロメートルスケールで、基本のブロック（これらのブロックは円柱の形状で構成されている）が層の厚さの方向で好ましい配向をもつ構造を有することを意味する。
【００４８】
層に対して用いられる用語「均質」は、その層が、マイクロメートルスケールで、特徴的な配向性をもたない基本のブロックで形成された構造を有することを意味する。同様に、その層の多孔性は、マイクロメートルスケールで特徴的な配向性をもたない。
【００４９】
本発明の方法は、特定の被覆法、すなわち懸濁プラズマ溶射法（ＳＰＳ）を実施し、そして懸濁液が非常に限られた粒子サイズの粒子を含むという点で、従来技術の方法とは根本的に異なる。すなわち、事実によって定義される粒子サイズが、少なくとも９０体積％の固体粒子の最大寸法（ｄ９０という）が、例えば直径では１５μｍ未満、好ましくは１０μｍ未満であり、少なくとも５０体積％の固体粒子の最大寸法（ｄ５０という）が、例えば直径では１μｍ以上である。
【００５０】
このような懸濁粒子の粒度分布は、先行技術には記載も示唆もされていない。先行技術では、例えば耐ＣＭＡＳ層の作製に使用するＳＰＳ法は、１μｍ未満のサイズ（すなわちｄ５０が１μｍ未満であり、特にナノメートルのｄ５０及び／又はｄ９０、すなわち１ナノメートル以上１００ナノメートル以下、又はサブミクロンのｄ５０及び／又はｄ９０、すなわち１００ナノメートルを超えて１０００ナノメートル未満）の「小さい」粒子を含む懸濁液を使用する。
【００５１】
従来技術では、小さいサイズの粒子の使用は、層を通る汚染物質、例えばＣＭＡＳの浸透点の出現を促進し、それ故、コーティングの中心部での汚染物質、例えばＣＭＡＳの浸透をより重大にする。先行技術においてＳＰＳによって得られた耐ＣＭＡＳ層のこの挙動は、微粒子から得られた層の多孔質網状構造の屈曲度が低いことに起因しているかもしれない。
【００５２】
反対に、本発明の方法によって得られた層は、はるかに大きい粒子を使用しているために、はるかに大きい屈曲度を有する。この大きな屈曲度は、例えば層のその厚さにおける液体ＣＭＡＳの浸透を遅くすることを可能にする。
【００５３】
キャリアガスを使用して粒子のインジェクションが行われるＡＰＳ法とは対照的に、本発明に従って行われるＳＰＳ法における粒子のインジェクションは、加圧された液体担体中で運ばれる粒子の懸濁液をベースに行われる。これにより、１５μｍ未満、好ましくは１０μｍ未満のｄ９０を有する粒子は、後者に過度に妨害されることなく、プラズマジェットの中心部に慣性効果によって浸透する。したがって、プラズマジェットによりそれらの輸送と加熱を最適化することができる。
【００５４】
本発明の方法は、従来技術の方法の欠点を有さず、従来技術の方法の問題に対する解決策を提供する。
【００５５】
有利には、本発明の方法によって得られた層は、層状マイクロ構造及び屈曲した多孔質網状構造を有する。
【００５６】
有利には、本発明の方法によって得られた層は同時に以下を含む：
−懸濁液の固体粒子の溶融から生じる薄膜；
−懸濁液の固体粒子の部分溶融から生じる固体粒子；及び、
−懸濁液の未溶融固体粒子。
【００５７】
本発明の方法によって得られた層は任意にクラックを有する場合があり、コーティングされる表面のマイクロ構造がどのようであっても、それは非柱状かつ不均質である。
【００５８】
すなわち、本発明の方法によって得られた層は、その耐ＣＭＡＳ機能に特に適したマイクロ構造を有する。それは、層の材料と液体ＣＭＡＳとの間の反応の生成物である安定相を、多孔質網状構造の制限された浸透を有するその表面上に形成することを可能にする。これらの安定相は、ＣＭＡＳがコーティングに深く入り込む浸透を阻止する。
【００５９】
懸濁液で使用する開始粒子（ｉｎｉｔｉａｌ  ｐａｒｔｉｃｌｅ）の固有のサイズに伴い、本発明に従った層は多くの薄膜を有する。それらは、溶融粒子（懸濁液の固体粒子の溶融から生じる）、部分溶融粒子（懸濁液の固体粒子の部分溶融から生じる固体粒子）及び未溶融粒子（懸濁液の未溶融の固体粒子であり、球状等の最初の形状を保持している）である。したがって、層は多孔質網状構造を有し、それは汚染物質による接近、液体ＣＭＡＳ等の汚染物質による浸透を困難にする。
【００６０】
この方法の従来法で用いられる懸濁液（その粒子のｄ５０は１μｍ未満、特にナノメートルのｄ５０及び／又はｄ９０、すなわち１ナノメートル以上１００ナノメートル以下、又はサブミクロン、すなわち１００ナノメートルを超えて１０００ナノメートル未満である）で実施するＳＰＳ法により得られる層とは異なり、本発明に従った層のマイクロ構造は層状である。それは柱状でも均質でもない。
【００６１】
本発明の方法によって得られた層の層状マイクロ構造は、粒子の機械的浸食についての耐性増強を確実にする。特に、粒子の機械的浸食についての耐性は、この方法の従来法で用いられる「小さな」粒子を有する懸濁液を使用するＳＰＳ法によって得られた均質又は柱状のマイクロ構造よりも大きい。
【００６２】
さらに、有利には、本発明に従った層は、通気孔を塞がないことを特徴とする。実際、懸濁液の開始粒子の粒度分布は十分に微細であるので、ＡＰＳ法によって作製された層と比較したとき、より微細な構造化された層をもたらす。
【００６３】
本発明の方法は、１０μｍ以下のｄ９０及び１μｍ以上のｄ５０を有する懸濁粒子を使用することによって、ＡＰＳ法で得られるマイクロ構造に近いマイクロ構造を有する層を、該マイクロ構造の欠陥を示すことなく、すなわち通気孔を塞ぐことなく作製することを可能にする。
【００６４】
最後に、本発明の方法による、１５μｍ未満、好ましくは１０μｍ未満のｄ９０及び１μｍ以上のｄ５０を有する懸濁粒子の使用は、層状マイクロ構造を有する層を得ることを可能にする。これは、通気孔を塞ぐことなく、ＣＭＡＳ等の汚染物質に対する化学的耐性及び粒子の侵食に対する機械的耐性を高めることを可能にする。
【００６５】
有利には、層は、５〜５０体積％、好ましくは５〜２０体積％の多孔度を有する。
【００６６】
有利には、層は、１０μｍ〜１０００μｍ、好ましくは１０〜３００μｍの厚さを有する。
【００６７】
本発明の方法によって、層を用いてコーティングすることができる基材に制限はない。
【００６８】
本発明の方法は、基材の表面形状がどのようであっても、該基材を構成する材料（すなわち、より正確には支持体を構成する材料、又はこの方法によって作製される層に被覆される層）が何であっても、構造、特に基材（支持体もしくは層）のマイクロ構造に関わらず、該基材の形態がどのようであっても、そして該基材（支持体もしくは層）を作製する方法が何であっても、あらゆる種類の基材上に、本明細書で開示される有利な特性を有する層を作製することを確実にする。
【００６９】
特に本発明の方法は、ＥＢ−ＰＶＤ，ＡＰＳ，ＳＰＳ，ＳＰＰＳ，ＰＶＤ，ＣＶＤ及びゾル−ゲル法並びにこれらの方法の全ての組み合わせの中から選択される方法によって作製された基材（支持体もしくは層）上に、セラミック層、より具体的には効果的な耐ＣＭＡＳ層を作製することを可能にする。
【００７０】
固体基材は、塊状のバルク固体支持体の形状又は層の形状等の単純な固体支持体によって簡単に構成されていてもよい。そして、本発明の方法によって、少なくとも１種のセラミック化合物を含む層が、直接、前記支持体の少なくとも１つの表面を被覆する。
【００７１】
あるいは、固体基材は、その上に、単層（本発明の方法によって作製された少なくとも１種のセラミック化合物の層とは異なる）又は複層（本発明の方法によって作製された少なくとも１種のセラミック化合物の層とは異なる）の積層体を有する固体支持体と、前記単層の少なくとも１つの表面上又は前記積層体の上層の少なくとも１つの表面上に被覆された少なくとも１種のセラミック化合物を含む層によって構成されていてもよい。
【００７２】
前記支持体は、ＣＭＡＳ等の汚染物質による浸透及び／又は攻撃に影響を受けやすい材料から選択される材料で作製されていてもよい。
【００７３】
前記支持体は、特に、金属、金属合金（例えば、ＡＭ１、Ｒｅｎｅ及びＣＭＳＸ（登録商標）−４超合金等の超合金）、ＳｉＣマトリックス複合材料、Ｃ−ＳｉＣ混合マトリックス複合材料等のセラミックマトリックス複合材料（ＣＭＣ）、並びに前記材料の組み合わせ及び／又は混合物の中から選択される材料で作製されていてもよい。
【００７４】
超合金は、機械的強度並びに高温での酸化及び腐食に対する耐性を特徴とする金属合金である。
【００７５】
本発明の背景において、それらは好ましくは単結晶超合金である。
【００７６】
一般的に使用されるこのような超合金は、例えば、５〜８％のＣｏ、６．５〜１０％のＣｒ、０．５〜２．５％のＭｏ、５〜９％のＷ、６〜９％のＴａ、４．５〜５．８％のＡｌ、１〜２％のＴｉ、０〜１．５％のＮｂ及びそれぞれ０．０１％未満のＣ、Ｚｒ、Ｂの質量組成を有するニッケルベースの超合金であるＡＭ１と呼ばれる超合金である。
【００７７】
ＡＭ１超合金は、米国特許ＵＳ−Ａ−４，６３９，２８０に記載されている。
【００７８】
Ｒｅｎｅと呼ばれる超合金のファミリーは、Ｇｅｎｅｒａｌ  Ｅｌｅｃｔｒｉｃ（商標）社によって開発された。
【００７９】
ＣＭＳＸ−４超合金は、Ｃａｎｎｏｎ−Ｍｕｓｋｅｇｏｎ（商標）社の商標である。
【００８０】
本発明の層は、これらの超合金から成る部品に適用することができる。
【００８１】
有利には、支持体上にある単層又は前記層の積層体は、支持体上に単層もしくは複層の熱保護コーティング、すなわち断熱システム、及び／又は、腐食環境に対する保護のための単層もしくは複層のコーティング、すなわち耐環境システムを形成する。
【００８２】
有利には、単層は、結合層及び断熱層又は耐環境層（例えば、特に断熱層であるセラミック層、特に酸化防止層であるセラミック層、特に耐腐食層であるセラミック層等の層）の中から選択することができる。
【００８３】
有利には、支持体上にある複層の積層体は、支持体を起点に以下を含むことができる：
−支持体を覆う結合層；
−断熱層及び耐環境層（例えば、特に断熱層であるセラミック層、特に酸化防止層であるセラミック層、特に耐腐食層であるセラミック層等の層）から選択される１つ以上の層；又は、
支持体上にある複層の積層体は、以下を含むことができる：
−断熱層及び耐環境層（例えば、特に断熱層であるセラミック層、特に酸化防止層であるセラミック層、特に耐腐食層であるセラミック層等の層）の中から選択される複数の層。
【００８４】
有利には、断熱層及び耐環境層（例えば、特に断熱層であるセラミック層、特に酸化防止層であるセラミック層、特に耐腐食層であるセラミック層）は、ＥＢ−ＰＶＤ，ＡＰＳ，ＳＰＳ，ＳＰＰＳ，ゾル−ゲル，ＰＶＤ，ＣＶＤ法及びこれらの方法の組み合わせから選択される方法によって作製された層であってもよい。
【００８５】
有利には、断熱層は、酸化イットリウム又は他の希土類酸化物で安定化された酸化ジルコニウム又は酸化ハフニウム、ケイ酸アルミニウム、イットリウム又は他の希土類のケイ酸塩（該ケイ酸塩は、アルカリ土類金属酸化物でドープされていてもよい）及び希土類ジルコン酸塩（パイロクロア構造で結晶化する）、並びに、上記材料の組み合わせ及び／又は混合物から選択される材料で作製されている。
【００８６】
好ましくは、断熱層はイットリア安定化ジルコニア（ＹＳＺ）で作製されている。
【００８７】
有利には、耐環境層は、場合によりアルカリ土類元素でドープされたケイ酸アルミニウム、希土類ケイ酸塩並びに上記材料の組み合わせ及び／又は混合物から選択される材料で作製されている。
【００８８】
有利には、結合層は、金属；Ｐｔ、Ｈｆ、Ｚｒ、Ｙ、Ｓｉ又はこれらの元素の組み合わせによって修飾されているか又は修飾されていないβ−ＮｉＡｌ金属合金、Ｐｔ、Ｃｒ、Ｈｆ、Ｚｒ、Ｙ、Ｓｉ又はこれらの組み合わせによって修飾されているか又は修飾されていないγ−Ｎｉ−γ’−Ｎｉ３Ａｌ合金、ＭＣｒＡｌＹ合金（式中、Ｍは、Ｎｉ、Ｃｏ）、ＮｉＣｏ等の金属合金；Ｓｉ；ＳｉＣ；ＳｉＯ２；ムライト；ＢＳＡＳ並びに上記材料の組み合わせ及び／又は混合物から選択される材料で作製されている。
【００８９】
一実施形態によれば、基材は、それ自体が断熱層及び耐環境層から選択されるセラミック層等の層でコーティングされている金属結合層でコーティングされた、超合金（好ましくは単結晶）等の金属合金、又は、セラミックマトリックス複合材料（ＣＭＣ）で作製された支持体で構成されていてもよい。
【００９０】
別の実施形態によれば、基材は、イットリン（Ｙ２Ｏ３）で安定化されたジルコニア（ＺｒＯ２）製のセラミック断熱層でそれ自体がコーティングされた金属結合層でコーティングされた、超合金等の金属合金で作製された支持体、又は、セラミックマトリックス複合材料（ＣＭＣ）から成る支持体で構成されている。
【００９１】
さらに別の実施形態によれば、基材は、ＡＰＳ、ＥＢ−ＰＶＤ、ＳＰＳ、ＳＰＰＳ、ゾル−ゲル、ＣＶＤ法及びこれらの方法の組み合わせの中から選択される方法によって作られたセラミック断熱層及び／又は耐環境層でそれ自体がコーティングされた金属結合層でコーティングされた超合金等の金属合金で作製された支持体、又は、セラミックマトリックス複合材料（ＣＭＣ）から成る場合がある支持体で構成されていてもよい。
【００９２】
懸濁プラズマ溶射法を用いて本発明に従った層を作製する。これは、作製される層の材料の粒子を含有する懸濁液を、高い熱エネルギー及び運動エネルギーを有する流れ（例えば、ＤＣプラズマトーチによって生成できるプラズマジェット）にインジェクションすることから成る。
【００９３】
通常、懸濁液は、１〜４０質量％、好ましくは８〜１５質量％の固体粒子、例えば１２質量％の固体粒子を含有する。
【００９４】
懸濁液の溶媒は、水、エタノールなどの１〜５Ｃの脂肪族アルコール等のアルコール及びそれらの混合物から選択することができる。
【００９５】
懸濁液は、メカニカルインジェクタを用いて加圧タンクからインジェクションされる。
【００９６】
本発明の方法では、プラズマジェットへの懸濁液のインジェクションは、通常、放射状に行われる。プラズマジェットの長手方向軸に対するインジェクタの傾斜は、２０°から１６０°まで変えることができるが、好ましくは９０°である。当業者に公知の方法では、インジェクタの向きは、プラズマジェットへの懸濁液のインジェクションを最適化し、それにより基材の表面上への良質な層の形成促進を可能にする。
【００９７】
インジェクタはプラズマジェットの長手方向で移動させることができる。インジェクタがコーティングされる基材の表面に近いほど、プラズマジェット内の粒子の滞留時間が短くなり、したがって粒子に課される熱速度論的処理を制御することが可能になる。
【００９８】
インジェクタの直径は、５０μｍから３００μｍの間で変えることができる。
【００９９】
インジェクション装置は、例えば懸濁液の量及び／又はインジェクションされる様々な懸濁液の数に応じて、１つ以上のインジェクタを備えることができる。
【０１００】
このようにインジェクションされた懸濁液はプラズマジェットと接触すると砕ける。次いで溶媒が蒸発し、粒子は熱処理され、基材に向かって速度を上げ、それにより層を形成する。
【０１０１】
プラズマジェットは、アルゴン、ヘリウム、二水素、二窒素、前記４種の気体の二元混合物、前記４種の気体の三元混合物から有利に選択されるプラズマ形成ガスから生成することができる。
【０１０２】
プラズマジェット生成法は、吹き付け式もしくは吹き付け式ではないアークプラズマ、誘導プラズマ又は高周波プラズマから選択される。生成したプラズマは大気圧又はより低い気圧で作動することができる。アークプラズマの場合、カソードとアノードとの間及びアークが生成する間のニュートロードのスタックよって後者は到達することができる。
【０１０３】
本発明の対象である方法の好ましい実施形態によれば、インジェクションは、５０〜３００μｍのインジェクションの直径を有するインジェクションシステムの手段によって、該インジェクションシステムのインジェクション圧力１〜７バールで、１〜４０重量％の固体粒子状要素を含む懸濁液により行われる。
【０１０４】
さらに本発明は、上記のように、本発明の方法によって得られた少なくとも１つの層でコーティングされた基材に関する。
【０１０５】
有利には、当該層は層状マイクロ構造及び屈曲した多孔質網状構造を有する。
【０１０６】
有利には、当該層は同時に以下を含む：
−懸濁液の固体粒子の溶融から生じる薄膜；
−懸濁液の固体粒子の部分溶融から生じる固体粒子；及び、
−懸濁液の未溶融固体粒子。
【０１０７】
有利には、層は、５〜５０体積％、好ましくは５〜２０体積％の多孔度を有する。
【０１０８】
有利には、層は１０μｍ〜１０００μｍ、好ましくは１０μｍ〜３００μｍの厚さを有する。
【０１０９】
また本発明は、前記コーティング基材を含む部品に関する。
【０１１０】
該部品は、タービンの部品、例えば、タービンブレード、分配器、タービンリング、側板、又は、燃焼室の部品、又は、ノズルの部品、又は、より一般的には、液体及び／又は固体汚染物質（例えば、ＣＭＡＳ）による攻撃を受ける任意の部品とすることができる。
【０１１１】
該タービンは、例えば、航空用タービン又は陸上用タービンとすることができる。
【０１１２】
また本発明は、ＣＭＡＳ等の汚染物質によって引き起こされる劣化から固体基材を保護するための、本発明の方法によって得られる層の使用に関する。
【０１１３】
本発明は、高温に曝される部品（例えば、静翼及び動翼、分配器、タービンリング、側板、燃焼室もしくはノズルの部品などのタービンの部品）を保護するために、航空、宇宙、海洋及び陸上の産業で特に使用されるガスタービン又は推進システムにおいて特定の用途を認める。
【図面の簡単な説明】
【０１１４】
【図１】図１は、１０μｍ未満のｄ９０と１μｍ以上のｄ５０を有する開始粒子を用いてＳＰＳ法を実施する本発明の方法によって得られた、本発明に従った「耐ＣＭＡＳ」層１を最上層とする複層システムを示す側断面概略図である。
【図２】図２は、図１に示した複層システムを簡略化して示した側断面概略図である。その上層は、１５μｍ未満、好ましくは１０μｍ未満のｄ９０と、１μｍ以上のｄ５０を有する開始粒子を用いてＳＰＳ法を実施する本発明の方法によって得られた、本発明に従った「耐ＣＭＡＳ」層１である。
【図３】図３は、実施例１で作製した試料の研磨片を、後方散乱電子を用いた走査型電子顕微鏡（ＳＥＭ）で撮影した顕微鏡写真を示す。それは、ＳＰＳによって得られた多孔質柱状ＹＳＺ層６の表面に作製された、１０μｍ未満のｄ９０と１μｍ以上のｄ５０を有する開始粒子を用いてＳＰＳ法によって得られた耐ＣＭＡＳ層１を含む。図３に示す目盛りは１００μｍを表す。
【図４】図４は、実施例２で作製した試料の研磨片を、後方散乱電子を用いた走査型電子顕微鏡（ＳＥＭ）で撮影した顕微鏡写真を示す。それは、ＳＰＳによって得られた多孔質緻密柱状ＹＳＺ層７の表面に作製された、１０μｍ未満のｄ９０と１μｍ以上のｄ５０を有する開始粒子を用いてＳＰＳ法によって得られた耐ＣＭＡＳ層１を含む。図４に示す目盛りは１００μｍを表す。
【図５】図５は、実施例３で作製した試料の研磨片を、後方散乱電子を用いた走査型電子顕微鏡（ＳＥＭ）で撮影した顕微鏡写真を示す。それは、ＥＢ−ＰＶＤによって得られた柱状ＹＳＺ層８の表面に作製された、１０μｍ未満のｄ９０と１μｍ以上のｄ５０を有する開始粒子を用いてＳＰＳによって得られた耐ＣＭＡＳ層１を含む。  図５に示す目盛りは１００μｍを表す。
【図６】図６は、実施例３において、ＥＢ−ＰＶＤによって得られた柱状ＹＳＺ層８の表面上で、ＳＰＳによって得られた耐ＣＭＡＳ層１の研磨片を、後方散乱電子を用いた走査型電子顕微鏡（ＳＥＭ）で撮影した顕微鏡写真を示す。  観察はＣＭＡＳの浸透後に行われる。  図６に示す目盛りは５μｍを表す。
【図７】図７Ａは、後方散乱電子を用いた走査型電子顕微鏡（ＳＥＭ）で撮影した顕微鏡写真を示す。図７Ｂは、実施例４において、ＡＰＳによって得られたＹＳＺ層１１の表面で、ＳＰＳによって得られた（図９Ａの層１３と同様の）耐ＣＭＡＳ層１の研磨片のシリコンエネルギー分散分光法（ＥＤＳ）分析を示す。観察はＣＭＡＳ浸透後に行われる。  図７Ａ及び図７Ｂに示す目盛りは２５μｍを表す。
【図８】図８Ａは、後方散乱電子を用いた走査型電子顕微鏡（ＳＥＭ）で撮影した別の顕微鏡写真を示す。図８Ｂは、実施例４において、ＡＰＳによって得られたＹＳＺ層１１の表面に、ＳＰＳによって得られた本発明の（図９Ａの層１３と同様の）耐ＣＭＡＳ層１の研磨片のシリコンＥＤＳ分析を示す。  観察は、ＣＭＡＳ浸透後にクラック１２を有する領域で行われる。  図８Ａ及び図８Ｂに示す目盛りは２５μｍを表す。
【図９Ａ】図９Ａは、実施例４において、７μｍのｄ９０と３μｍのｄ５０を有する開始粒子を用いてＳＰＳによって得られたＧｄ２Ｚｒ２Ｏ７の耐ＣＭＡＳ層１３の研磨片の、後方散乱電子を用いた走査型電子顕微鏡（ＳＥＭ）で撮影したさらに別の顕微鏡写真とシリコンＥＤＳ分析を示す。この層はＡＰＳによって得られたＹＳＺ層１１の表面上に作製される。  図９Ａに示す目盛りは２５μｍを表す。  観察は、ＣＭＡＳ浸透後にクラックを有する領域で行われる。
【図９Ｂ】図９Ｂは、実施例５において、ＡＰＳによって得られたＹＳＺ層１１の表面上に、４．９５μｍの直径と１．０１μｍのｄ５０を有する開始粒子を用いてＳＰＳによって得られた、本発明に従ったＧｄ２Ｚｒ２Ｏ７の耐ＣＭＡＳ層１４の研磨片のシリコンＥＤＳ分析（右）と、後方散乱電子を用いた走査型電子顕微鏡（ＳＥＭ）で撮影した顕微鏡写真（左）を示す。  観察は、ＣＭＡＳ浸透後にクラックを示す領域で行われる。  図９Ｂに示す目盛りは２５μｍを表す。
【図９Ｃ】図９Ｃは、例６において、０．８９μｍのｄ９０と０．４１μｍのｄ５０を有する開始粒子を用いてＳＰＳによって得られた、本発明に従わないＧｄ２Ｚｒ２Ｏ７の耐ＣＭＡＳ層１５の研磨片の後方散乱電子を用いた走査型電子顕微鏡（ＳＥＭ）で撮影した顕微鏡写真とシリコンＥＤＳ分析を示す。この層はＡＰＳによって得られたＹＳＺ層１１の表面上に作製される。観察は、ＣＭＡＳ浸透後にクラックを有する領域で行われる。  図９Ｃに示す目盛りは２５μｍを表す。
【図１０】図１０は、実施例４で得られた耐ＣＭＡＳ層１３のＣＭＡＳ浸透後のＸ線回折で得られた回折図を示す。
【図１１】図１１は、実施例１１において作製された試料の研磨片の後方散乱電子を用いた走査型電子顕微鏡（ＳＥＭ）で撮影した顕微鏡写真を示す。この試料は、ＥＢ−ＰＶＤ法によって得られた、柱状ＹＳＺ層８の表面に作製されたＧｄ２Ｚｒ２Ｏ７から成る耐ＣＭＡＳ層を含む。該耐ＣＭＡＳ層は、１３．２μｍのｄ９０と、１μｍ以上、すなわち５．５μｍのｄ５０を有する開始粒子を含有する懸濁液を使用するＳＰＳ法によって本発明に従って作製される。  図１１に示す目盛りは１００μｍを表す。
【図１２】図１２は、実施例１２において、ＡＰＳによって得られたｔ’相のイットリア安定化ジルコニアから成る自己支持形基材１１上に、ＳＰＳによって得られた耐ＣＭＡＳ層２１の研磨片の後方散乱電子を用いた走査型電子顕微鏡（ＳＥＭ）で撮影した顕微鏡写真を示す。  観察はＣＭＡＳ浸透後に行われる（実施例１３）。  図１２に示す目盛りは１００μｍを表す。
【発明を実施するための形態】
【０１１５】
図１は、本発明の方法の一実施形態を示す。本発明の方法によって作製された本発明に従った層１は、図１に示される層２、３、４を含むシステムの表面上に被覆される。
【０１１６】
積層体２、３、４の様々な層は、これには限定されないが、例として、超合金航空部品に適用される断熱システムの層を表すことができる。
【０１１７】
有利には、層２は、例えば、ｔ’相の安定化を可能にするジルコニア（ＺｒＯ２）及び／又はイットリン（Ｙ２Ｏ３）等の断熱システム及び／又は耐環境システムの材料、及び、他の全ての適切な材料、並びに、これらの材料の組み合わせ及び／又は混合物から選択される材料で作製することができる。
【０１１８】
さらに、有利には、層２は、ＥＢ−ＰＶＤ，ＡＰＳ，ＳＰＳ，ＳＰＰＳ，ゾル−ゲル及びＣＶＤ法及びこの層を作製することができる他の全ての方法、並びに、これらの方法の組み合わせの中から選択される被覆方法によって作製することができる。
【０１１９】
有利には、層２は、使用される被覆方法に特徴的なマイクロ構造を有する。この層は、例えば、非限定的に、柱状マイクロ構造、多孔質柱状マイクロ構造、多孔質緻密柱状マイクロ構造、均質マイクロ構造、多孔質均質マイクロ構造、緻密マイクロ構造、緻密垂直クラックマイクロ構造及び多孔質垂直クラックマイクロ構造を示す。
【０１２０】
第１の実施形態によれば、本発明に従った層１は、ＳＰＳによって得られた多孔質柱状マイクロ構造を有する層２（図３の層６）に適用することができる。
【０１２１】
第２の実施形態によれば、本発明に従った層１は、ＳＰＳによって得られた多孔質緻密柱状マイクロ構造を有する層２（図４の層７）に適用することができる。
【０１２２】
第３の実施形態によれば、本発明に従った層１は、ＥＢ−ＰＶＤによって得られた柱状マイクロ構造を有する層２（図５の層８）に適用することができる。
【０１２３】
有利には、層２は断熱及び／又は耐環境の機能を有することができる。またこの層は、これには限定されないが、耐用年数及び断熱、又は、酸化及び湿気腐食に対する保護の観点から良好な性能を保証することを可能にする。
【０１２４】
有利には、層３は結合層として機能する。
【０１２５】
層３は、金属、（Ｐｔ、Ｈｆ、Ｚｒ、Ｙ、Ｓｉ又はこれらの元素の組み合わせによって修飾されているか又は修飾されていない）β−ＮｉＡｌ金属合金、（Ｐｔ、Ｃｒ、Ｈｆ、Ｚｒ、Ｙ、Ｓｉ又はこれらの元素の組み合わせによって修飾されているか又は修飾されていない）γ−Ｎｉ−γ’−Ｎｉ３Ａｌ合金のアルミナイド、ＭＣｒＡｌＹ合金（式中、Ｍ＝Ｎｉ、Ｃｏ、ＮｉＣｏ）等の金属合金、Ｓｉ、ＳｉＣ、ＳｉＯ２、ムライト、ＢＳＡＳ、及び、その他の全ての適切な材料並びにこれらの材料の組み合わせ及び／又は混合物から選択される材料で作製されていてもよい。
【０１２６】
有利には、層３は、上記のように、層３の元素の酸化によって得られた酸化物層を含むことができる。これには限定されないが、例えば、層３はアルミノ形成層であってもよい。すなわち層３の酸化はα−アルミナ層を有利に生成することができる。
【０１２７】
有利には、層４は、金属超合金、セラミックマトリックス複合材（ＣＭＣ）並びにこれらの材料の組み合わせ及び／又は混合物等の金属合金から選択される材料で作られた部品の一部又は部品の要素である。層４の材料は、特に、ＡＭ１、Ｒｅｎｅ及びＣＭＳＸ（登録商標）−４超合金から選択することができる。
【０１２８】
図２においては、図１に示される層１と、層２、３、４を含むシステムは、２つの要素に簡略化されている。すなわち：
−１０μｍ未満のｄ９０と１μｍ以上のｄ５０を有するインジェクション懸濁液の粒子を用いてＳＰＳ法を実施する本発明の方法によって得られた本発明に従った耐ＣＭＡＳ層１；
−図１の層２、３、４のシステム、又は、図１の層２、３、４のシステムの１つ以上の層、又図１の層２、３、４のシステムの層の１つ以上の組み合わせを正確に表すことができる層５。このシステムは、１５μｍ未満、好ましくは１０μｍ未満のｄ９０と１μｍ以上のｄ５０を有するインジェクション粒子を用いたＳＰＳによって得られた耐ＣＭＡＳ層１でコーティングされている。
【０１２９】
したがって、有利には、本発明に従った層１は、層５の表面に適用することができる。この層５は、独立した及び／又は組み合せた方法で層２、３、４を含むことができる。
【０１３０】
有利には、層２及び３及び／又は層５は、これには限定されないが、耐熱及び／又は耐環境機能の提供を可能にする。またそれらは、これには限定されないが、耐用年数や断熱性、又は、酸化や湿気腐食に対する保護の観点から、優れた性能の保証を可能にする。有利には、本発明に従った層１の追加は、それが適用される図１及び図２に記載のシステムの性能を低下させない。
【０１３１】
有利には、層１のマイクロ構造は、層２上又は層５上のどちらで実施されても、そして層２又は層５の微細構造及び／又は組成がどのようであっても、これには限定されないが、均質形状及び／又はクラック形状を有する。
【０１３２】
有利には、本発明に従った層１は、高温で、より厳密にはＣＭＡＳの融解温度を超える温度で、ＣＭＡＳと反応して反応領域９（図６）を形成する。その上では、層１内のＣＭＡＳ浸透が停止及び／又は制限される。
【０１３３】
最終的に、結果として、固化したＣＭＡＳ１０がコーティングの表面上に観察される（実施例、図６参照）。
【０１３４】
有利には、領域９は、これには限定されないが、アパタイト及び／又は灰長石及び／又はジルコニア及び／又は他の反応生成物相及び／又はこれらの相の組合せ及び／又は混合物を含む、ＣＭＡＳと層１の間の反応生成物から構成される。
【０１３５】
例えば、ＡＰＳによって得られた層１１上に被覆された層１内では、反応領域９の上のＣＭＡＳ浸透試験後に、ＣＭＡＳ浸透は観察されない（図７Ａ及び７Ｂ）。有利には、ＡＰＳによって得られた層１１は、図１に記載された層２の内容に含まれる。
【０１３６】
同様に、反応領域９の上のＣＭＡＳ浸透試験後に、層１１上に被覆された層１内のＣＭＡＳ浸透は、ＡＰＳによって得られない（図８Ａ及び８Ｂ）。ＡＰＳによって得られた層１１上に被覆された層１内に観察されたクラック１２は、領域９を構成するものと同様の反応生成物によって急速に塞がる（図８Ａ及び８Ｂ）。有利には、ＡＰＳによって得られた層１１は、図１に記載された層２の内容に含まれる。
【０１３７】
本発明の方法によって本発明に従った層１を作製する場合、層１で基材（図１の層２〜４及び／又は図２の層５を含む）をコーティングする前に、被覆を妨害する、及び／又は、接着力を低下させる、及び／又は、マイクロ構造に影響を及ぼす傾向があるであろう残留物及び／又は汚染物質（無機物及び／又は有機物）を除去するために、コーティングされる表面を前処理及び／又は洗浄できることに留意すべきである。表面処理は、研磨による表面粗さの形成、薄い酸化物層を作るための基材の酸化、及び／又は、これらの処理方法の組み合わせとすることができる。
【０１３８】
本発明は、これには限定されないが、例示として与えられる以下の実施例を参照して説明される。
【０１３９】
耐ＣＭＡＳ層を作製するために、最初にエタノール中のセラミック粒子の懸濁液を作製する。エタノール中に、セラミック粒子の懸濁液を入れることによって、１２質量％のセラミック濃度を有する懸濁液を得る。
【０１４０】
このようにして作製した懸濁液を、下記から成るアセンブリを用いて吹き付け式アークプラズマにインジェクションする：
−Ｏｅｒｌｉｋｏｎ−Ｍｅｔｃｏ（登録商標）Ｆ４−ＶＢ及び／又はＯｅｒｌｉｋｏｎ−Ｍｅｔｃｏ  Ｔｒｉｐｌｅｘ  Ｄｉｒｅｃｔ  Ｃｕｒｒｅｎｔ  Ｐｒｏ２００プラズマトーチ；
−その上にトーチが設置され、その動きを可能にするロボット装置；
−トーチからの規定された距離で、コーティングされる表面を固定する装置。この装置の許可する動きと上記装置の許可する動きとの組み合わせは、試料の表面をコーティングすることを可能にする；
−懸濁液インジェクション装置。
【０１４１】
実施例１、２、３及び４では、層は、Ｏｅｒｌｉｋｏｎ−Ｍｅｔｃｏ  Ｔｒｉｐｌｅｘ  Ｐｒｏ２００トーチを使用して、トーチ出口と基材との間の距離を７０ｍｍとして、８０体積％のアルゴンと２０体積％のヘリウムから成るプラズマ形成ガス混合物を用いて作製される。
【０１４２】
実施例５では、層は、Ｏｅｒｌｉｋｏｎ−Ｍｅｔｃｏ  Ｔｒｉｐｌｅｘ  Ｐｒｏ２００トーチを使用して、トーチ出口と基材との間の距離を６０ｍｍとして、８０体積％のアルゴンと２０体積％のヘリウムから成るプラズマ形成ガス混合物を用いて作製される。
【０１４３】
例６では、層は、Ｏｅｒｌｉｋｏｎ−Ｍｅｔｃｏ  Ｆ４−ＶＢ型トーチを使用して、トーチ出口と基材との間の距離を５０ｍｍとして、６２体積％のアルゴンと３８体積％のヘリウムから成るプラズマ形成ガス混合物を用いて作製される。
【実施例】
【０１４４】
実施例１
本実施例では、本発明に従った耐ＣＭＡＳ層は、本発明の方法によって作製される（図３参照）。
Ｇｄ２Ｚｒ２Ｏ７から成る耐ＣＭＡＳ層１は、ＳＰＳ法によって得られた多孔質柱状ＹＳＺ層６の表面上に作製される。耐ＣＭＡＳ層は、１０μｍ未満のｄ９０、すなわち７μｍのｄ９０、及び、１μｍ以上、すなわち３μｍのｄ５０を有する開始粒子を含有する懸濁液を用いて、ＳＰＳ法によって作製される。
このようにして作製された、基材上の耐ＣＭＡＳ層によって構成される試料は、図１及び図２に示されるシステムの範囲に含まれる。
図３は、本実施例で作製した試料の研磨片の後方散乱電子を用いた走査型電子顕微鏡（ＳＥＭ）で撮影した顕微鏡写真を示す。
【０１４５】
実施例２
本実施例では、本発明に従った耐ＣＭＡＳ層は、本発明の方法によって作製される。
Ｇｄ２Ｚｒ２Ｏ７から成る耐ＣＭＡＳ層１は、ＳＰＳ法によって得られた多孔質緻密柱状ＹＳＺ層７の表面上に作製される。耐ＣＭＡＳ層は、１０μｍ未満のｄ９０、すなわち７μｍのｄ９０、及び、１μｍ以上、すなわち３μｍのｄ５０を有する開始粒子を含有する懸濁液を用いて、ＳＰＳ法によって作製される。
このようにして作製された、基材上の耐ＣＭＡＳ層によって構成される試料は、図１及び図２に示されるシステムの範囲に含まれる。
図４は、本実施例で作製した試料の研磨片の後方散乱電子を用いた走査型電子顕微鏡（ＳＥＭ）で撮影した顕微鏡写真を示す。
【０１４６】
実施例３
本実施例では、本発明に従った耐ＣＭＡＳ層は、本発明の方法によって作製される。
Ｇｄ２Ｚｒ２Ｏ７から成る耐ＣＭＡＳ層１は、ＥＢ−ＰＶＤ法によって得られた柱状ＹＳＺ層８の表面上に作製される。耐ＣＭＡＳ層は、１０μｍ未満のｄ９０、すなわち７μｍのｄ９０、及び、１μｍ以上、すなわち３μｍのｄ５０を有する開始粒子を含有する懸濁液を用いて、ＳＰＳ法によって作製される。
このようにして作製された、基材上の耐ＣＭＡＳ層によって構成される試料は、図１及び図２に示されるシステムの範囲に含まれる。
図５は、本実施例で作製した試料の研磨片の後方散乱電子を用いた走査型電子顕微鏡（ＳＥＭ）で撮影した顕微鏡写真を示す。
【０１４７】
実施例４
本実施例では、本発明に従った耐ＣＭＡＳ層は、本発明の方法によって作製される（ＣＭＡＳによる浸透後の図９Ａ参照）。
Ｇｄ２Ｚｒ２Ｏ７から成る耐ＣＭＡＳ層１３は、７μｍのｄ９０と３μｍのｄ５０を有するＧｄ２Ｚｒ２Ｏ７の粒子を含有する懸濁液を用いて、ＳＰＳによって得られる。層は、ＡＰＳによって得られたｔ’相で安定化されたイットリア安定化ジルコニア製の自己支持形基材１１上に作製される。
【０１４８】
実施例５
本実施例では、本発明に従った耐ＣＭＡＳ層は、本発明の方法によって作製される（ＣＭＡＳによる浸透後の図９Ｂ参照）。
Ｇｄ２Ｚｒ２Ｏ７から成る耐ＣＭＡＳ層１４は、４．９５μｍのｄ９０と１．０１μｍのｄ５０を有するＧｄ２Ｚｒ２Ｏ７の粒子を含有する懸濁液を用いて、ＳＰＳによって得られる。層は、ＡＰＳによって得られたｔ’相で安定化されたイットリア安定化ジルコニアの自己支持形基材１１上に作製される。
【０１４９】
例６（比較例）
本例では、本発明に従わない耐ＣＭＡＳ層は、本発明に従わない方法によって作製される（ＣＭＡＳによる浸透後の図９Ｃ参照）。
Ｇｄ２Ｚｒ２Ｏ７から成る耐ＣＭＡＳ層１５は、０．８９μｍのｄ９０と０．４１μｍのｄ５０を有するＧｄ２Ｚｒ２Ｏ７の粒子を含有する本発明に従わない懸濁液を用いて、ＳＰＳによって得られる。層は、ＡＰＳによって得られたｔ’相で安定化されたジルコニア製の自己支持形基材１１上に作製される。
【０１５０】
以下の実施例７〜１０では、実施例３〜６で作製した試料についてＣＭＡＳ浸透試験を実施する。
実施例７〜１０のそれぞれにおいて、ＣＭＡＳ（２３．５％ＣａＯ−１５．０％Ａｌ２Ｏ３−６１．５％ＳｉＯ２−０％ＭｇＯ（重量％））を各試料の表面に被覆させる（３０ｍｇ／ｃｍ2）。試料を１２５０℃で１時間加熱する。
試験終了時には、各耐ＣＭＡＳ層は反応し、試料の表面上に固化したＣＭＡＳのドロップを示す。
試験終了時に、各試料の研磨片について、後方散乱電子を用いた走査型電子顕微鏡（ＳＥＭ）観察を行った。
ほとんどの試料について、試料の研磨片のシリコンエネルギー分散分光法（ＥＤＳ）分析もまた実施した。
【０１５１】
実施例７
本実施例では、実施例３で作製した試料について、上記プロトコールに従ってＣＭＡＳ浸透試験を行い、浸透後に該試料を観察した。
図６は、ＥＢ−ＰＶＤによって得られた柱状ＹＳＺ層８の表面で、実施例３においてＳＰＳによって得られた耐ＣＭＡＳ層１の研磨片についての、後方散乱電子を用いた走査型電子顕微鏡（ＳＥＭ）写真を示す。
ＣＭＡＳによる浸透後に行われた観察は、表面上に固化したＣＭＡＳ１０と、ＣＭＡＳと層１の間の反応生成物を含む反応領域９とをはっきりと示す。
【０１５２】
実施例８
本実施例では、実施例４で作製した試料について、上記プロトコールに従ってＣＭＡＳ浸透試験を行い、ＣＭＡＳの浸透後に該試料を観察する。
【０１５３】
図７Ａは、後方散乱電子を用いた走査型電子顕微鏡（ＳＥＭ）で撮影した顕微鏡写真を示す。そして、図７Ｂは、実施例４において、ＡＰＳによって得られたＹＳＺ層１１の表面で、ＳＰＳによって得られた耐ＣＭＡＳ層１（１３）の研磨片のシリコンエネルギー分散分光法（ＥＤＳ）分析を示す。
ここでの観察は、クラックのない領域（ｕｎｃｒａｃｋｅｄ  ａｒｅａ）で行われ、そこでは浸透はみられなかった。
ＣＭＡＳの浸透後に行われた観察は、表面上に固化したＣＭＡＳ１０と、ＣＭＡＳと層１の間の反応生成物を含む反応領域９とをはっきりと示す。ＥＤＳショット上のより明るい領域は、固化したＣＭＡＳ１０又は反応領域９のいずれかに対応する。
【０１５４】
図８Ａは、後方散乱電子を用いた走査型電子顕微鏡（ＳＥＭ）による別の顕微鏡写真を示す。そして、図８Ｂは、実施例４において、ＡＰＳによって得られたＹＳＺ層１１の表面に、ＳＰＳによって得られた耐ＣＭＡＳ層１の研磨片の別のシリコンＥＤＳ分析を示す。
【０１５５】
ここでの観察は、ＣＭＡＳ浸透後にクラック１２を有する領域で行われ、表面上に固化したＣＭＡＳ１０と、ＣＭＡＳと層１（１３）の間の反応生成物を含む反応領域９を示した。ＥＤＳショット上のより明るい領域は、固化したＣＭＡＳ１０もしくは反応領域９のいずれかに対応するか、又はＣＭＡＳもしくはＣＭＡＳと層１の間の反応生成物のクラック内への浸透の程度に対応する。
【０１５６】
図９Ａは、実施例４において、７μｍのｄ９０と３μｍのｄ５０を有する開始粒子を用いてＳＰＳによって得られたＧｄ２Ｚｒ２Ｏ７の耐ＣＭＡＳ層１３の研磨片のシリコンＥＤＳ分析（右）と、後方散乱電子を用いた走査型電子顕微鏡（ＳＥＭ）で撮影したさらに別の顕微鏡写真（左）を示す。この層はＡＰＳによって得られたＹＳＺ層１１の表面上に作製される。
【０１５７】
観察は、ＣＭＡＳ浸透後にクラックを有する領域で行われ、表面上に固化したＣＭＡＳ１０と、ＣＭＡＳと層１３の間の反応生成物を含む反応領域９とをはっきりと示す。ＥＤＳショット上のより明るい領域は、固化したＣＭＡＳ１０もしくは反応領域９のいずれかに対応するか、又はＣＭＡＳもしくはＣＭＡＳと層１３の間の反応生成物のクラック内への浸透の程度に対応する。
【０１５８】
図１０は、耐ＣＭＡＳ層１３のＣＭＡＳ浸透後のＸ線回折によって得られた回折図を示す。分析は、開始材料Ｇｄ２Ｚｒ２Ｏ７、アパタイト相Ｃａ２Ｇｄ８（ＳｉＯ４）６Ｏ２、灰長石相ＣａＡｌ２（ＳｉＯ４）２及びジルコニアの存在を示す。
【０１５９】
実施例９
本実施例では、実施例５で作製した試料について、上記プロトコールに従ってＣＭＡＳ浸透試験を行い、浸透後に該試料を観察する。
【０１６０】
図９Ｂは、実施例５において、４．９５μｍの直径と１．０１μｍのｄ５０を有する開始粒子を用いてＳＰＳによって得られた、Ｇｄ２Ｚｒ２Ｏ７の耐ＣＭＡＳ層１４の研磨片のシリコンＥＤＳ分析（右）と、後方散乱電子を用いた走査型電子顕微鏡（ＳＥＭ）で撮影した顕微鏡写真（左）を示す。
【０１６１】
この層は、ＡＰＳによって得られたＹＳＺ層１１の表面上に作製される。観察は、ＣＭＡＳ浸透後にクラックを有する領域で行われ、表面上に固化したＣＭＡＳ１０と、ＣＭＡＳと層１４の間の反応生成物を含む反応領域９とを示す。ＥＤＳショット上のより明るい領域は、固化したＣＭＡＳ１０もしくは反応領域９のいずれかに対応するか、又はＣＭＡＳもしくはＣＭＡＳと層１４の間の反応生成物のクラック内への浸透の程度に対応する。
【０１６２】
例１０（比較例）
本例では、例６で作製した本発明に従わない試料について、上記のプロトコールに従ってＣＭＡＳ浸透試験を実施し、次いで、浸透後に試料を観察する。
【０１６３】
図９Ｃは、例６において、０．８９μｍのｄ９０と０．４１μｍのｄ５０を有する開始粒子を用いてＳＰＳによって得られた、Ｇｄ２Ｚｒ２Ｏ７の耐ＣＭＡＳ層１５の研磨片の、後方散乱電子を用いた走査型電子顕微鏡（ＳＥＭ）で撮影した顕微鏡写真（左）とシリコンＥＤＳ分析（右）を示す。この層はＡＰＳによって得られたＹＳＺ層１１の表面上に作製される。観察は、ＣＭＡＳ浸透後にクラックを有する領域で行われ、表面上に固化したＣＭＡＳ１０と、ＣＭＡＳと層１５の間の反応生成物を含む反応領域９とを示す。ＥＤＳショット上のより明るい領域は、固化したＣＭＡＳ１０もしくは反応領域９のいずれかに対応するか、又はＣＭＡＳもしくはＣＭＡＳと層１５の間の反応生成物のクラック内への浸透の程度に対応する。
【０１６４】
実施例１〜１０の結論
ＣＭＡＳと耐ＣＭＡＳ層の間に、ブロッキング相から成る反応領域９が観察される（図６、７Ａ、７Ｂ、８Ａ、８Ｂ、９Ａ、９Ｂ、９Ｃ）。
ＣＭＡＳと反応領域の可視化もまた、図９Ａ、９Ｂ及び９Ｃに示されるＥＤＳショットによって例証される。
ここで、Ｘ線回折によって分析された相は、出発材料Ｇｄ２Ｚｒ２Ｏ７、アパタイト相Ｃａ２Ｇｄ８（ＳｉＯ４）６Ｏ２、灰長石相ＣａＡｌ２（ＳｉＯ４）２及びジルコニアを含む（図１０）。
【０１６５】
コーティングの多孔質とクラックのどちらを通過するにしても、反応領域９と耐ＣＭＡＳ層内へのＣＭＡＳの浸透は、粒子サイズが小さくなるにつれてより著しく、且つ、より厳しくなる。
特に、本発明に従わない例６の層１５（図９Ｃ）では、本発明に従った層１３及び１４（図９Ａ及び９Ｂ）よりもはるかに大きく、はるかに厳しい浸透となる。
【０１６６】
プラズマジェット内にインジェクションされた耐ＣＭＡＳ材料の粒子の大きさは、多孔質の形状に違いを生じさせる。実際、より小さな粒子は、特に、液体ＣＭＡＳに対して、より多くの侵入点と、層の厚みにおいてより多数の直接的な伝播経路を提供する。すなわち、本発明に従わない例６では「小粒子」が懸濁液中で使用され、それによりコーティングの厚みにおいてＣＭＡＳによるコーティングへの浸透がある。
【０１６７】
コーティング内の浸透の速度は、効果的なブロッキング相の形成を可能にする反応の速度と競合する。
【０１６８】
本発明の方法によって作製された層において、層の材料とＣＭＡＳの反応速度は、浸透（すなわち、層の多孔質におけるＣＭＡＳの浸透）の速度よりも速い。実際、本発明に従った層は、「大きい」粒子サイズを有する懸濁液を用いて作製されるので、従って大きな屈曲度を有し、それは浸透（すなわち、ＣＭＡＳの浸透）の速度を減速させる。本発明の方法によって作製した層へのＣＭＡＳ浸透の速度は、効果的なブロッキング相の形成を可能にする層の材料とＣＭＡＳの反応速度に比べてはるかに急速ではない。
【０１６９】
高温におけるＣＭＡＳによる浸透の速度は、耐ＣＭＡＳ層では、本発明に従ったサイズを有する開始粒子のものでは遅くなる。この場合、生じた大きな屈曲度の結果として、耐ＣＭＡＳ層は、耐ＣＭＡＳ層内の表面及び／又は浅い深度に、単一のブロッキング相及び／又は複数のブロッキング相を形成することができる。
【０１７０】
本発明に従った実施例４の層１３では、クラック領域又はクラックのない領域で、最も低い程度の浸透が観察される。
【０１７１】
実施例１１
本実施例では、本発明に従った耐ＣＭＡＳ層は、本発明の方法によって作製される。Ｇｄ２Ｚｒ２Ｏ７から成る耐ＣＭＡＳ層２１は、ＥＢ−ＰＶＤ法によって得られた柱状ＹＳＺ層８の表面上に作製される。
耐ＣＭＡＳ層は、１３．２μｍのｄ９０、及び、１μｍ以上、すなわち５．５μｍのｄ５０を有する開始粒子を含有する懸濁液を用いて、ＳＰＳ法によって作製される。
ＹＳＺ層８は、実施例３のＹＳＺ層８と同一であるが、層２１は異なる粒子サイズを有する。
このようにして作製された、基材上の耐ＣＭＡＳ層によって構成される試料は、図１及び図２に示されるシステムの範囲に含まれる。
図１１は、本実施例で作製した試料の研磨片の後方散乱電子を用いた走査型電子顕微鏡（ＳＥＭ）で撮影した顕微鏡写真を示す。
【０１７２】
実施例１２
本実施例では、本発明に従った耐ＣＭＡＳ層は、本発明の方法によって作製される（ＣＭＡＳによる浸透後の図１２参照）。Ｇｄ２Ｚｒ２Ｏ７から成る耐ＣＭＡＳ層２１は、１３．２μｍのｄ９０と５．５μｍのｄ５０を有するＧｄ２Ｚｒ２Ｏ７粒子を含有する懸濁液を用いて、ＳＰＳ法によって得られる。層は、ＡＰＳによって得られたｔ’相で安定化されたイットリア安定化ジルコニア製の自己支持形基材１１上に作製される。
【０１７３】
実施例１３
本実施例では、実施例１２で作製した試料について、上記プロトコールに従ってＣＭＡＳ浸透試験を行い、浸透後に該試料を観察する。
図１２は、ＳＰＳによって得られた耐ＣＭＡＳ層２１の研磨片の後方散乱電子を用いた走査型電子顕微鏡（ＳＥＭ）で撮影した顕微鏡写真を示す。
ＣＭＡＳによる浸透後に行われた観察は、表面上に固化したＣＭＡＳ１０と、ＣＭＡＳと層２１の間の反応生成物を含む反応領域９とをはっきりと示す。
【０１７４】
［引用文献］
［１］Ａ．Ｆｅｕｅｒｓｔｅｉｎ，Ｊ．Ｋｎａｐｐ，Ｔ．Ｔａｙｌｏｒ，Ａ．Ａｓｈａｒｙ，Ａ．Ｂｏｌｃａｖａｇｅ，Ｎ．Ｈｉｔｃｈｍａｎ，“Ｔｅｃｈｎｉｃａｌ  ａｎｄ  ｅｃｏｎｏｍｉｃａｌ  ａｓｐｅｃｔｓ  ｏｆ  ｃｕｒｒｅｎｔ  ｔｈｅｒｍａｌ  ｂａｒｒｉｅｒ  ｃｏａｔｉｎｇ  ｓｙｓｔｅｍｓ  ｆｏｒ  ｇａｓ  ｔｕｒｂｉｎｅ  ｅｎｇｉｎｅｓ  ｂｙ  ｔｈｅｒｍａｌ  ｓｐｒａｙ  ａｎｄ  ＥＢＰＶＤ：ａ  ｒｅｖｉｅｗ”，Ｊｏｕｒｎａｌ  ｏｆ  Ｔｈｅｒｍａｌ  Ｓｐｒａｙ  Ｔｅｃｈｎｏｌｏｇｙ，１７，２００８，１９９−２１３．
［２］Ｎ．Ｃｕｒｒｙ，Ｋ．Ｖａｎ  Ｅｖｅｒｙ，Ｔ．Ｓｎｙｄｅｒ，Ｎ．Ｍａｒｋｏｃｓａｎ，“Ｔｈｅｒｍａｌ  ｃｏｎｄｕｃｔｉｖｉｔｙ  ａｎａｌｙｓｉｓ  ａｎｄ  ｌｉｆｅｔｉｍｅ  ｔｅｓｔｉｎｇ  ｏｆ  ｓｕｓｐｅｎｓｉｏｎ  ｐｌａｓｍａ−ｓｐｒａｙｅｄ  ｔｈｅｒｍａｌ  ｂａｒｒｉｅｒ  ｃｏａｔｉｎｇｓ”，Ｃｏａｔｉｎｇｓ，４，２０１４，ｐｐ．６３０−６５０．
［３］Ｅ．Ｈ．Ｊｏｒｄａｎ，Ｌ．Ｘｉｅ，Ｍ．Ｇｅｌｌ，Ｎ．Ｐ．Ｐａｄｔｕｒｅ，Ｂ．Ｃｅｔｅｇｅｎ，Ａ．Ｏｚｔｕｒｋ，Ｊ．Ｒｏｔｈ，Ｔ．Ｄ．Ｘｉａｏ，Ｐ．Ｅ．Ｃ．Ｂｒｙａｎｔ，“Ｓｕｐｅｒｉｏｒ  ｔｈｅｒｍａｌ  ｂａｒｒｉｅｒ  ｃｏａｔｉｎｇｓ  ｕｓｉｎｇ  ｓｏｌｕｔｉｏｎ  ｐｒｅｃｕｒｓｏｒ  ｐｌａｓｍａ  ｓｐｒａｙ”，Ｊｏｕｒｎａｌ  ｏｆ  Ｔｈｅｒｍａｌ  Ｓｐｒａｙ  Ｔｅｃｈｎｏｌｏｇｙ，１３，２００４，ｐｐ．５７−６５．
［４］Ｚ．Ｔａｎｇ，Ｈ．Ｋｉｍ，Ｉ．Ｙａｒｏｓｌａｖｓｋｉ，Ｇ．Ｍａｓｉｎｄｏ，Ｚ．Ｃｅｌｌｅｒ，Ｄ．Ｅｌｌｓｗｏｒｔｈ，“Ｎｏｖｅｌ  ｔｈｅｒｍａｌ  ｂａｒｒｉｅｒ  ｃｏａｔｉｎｇｓ  ｐｒｏｄｕｃｅｄ  ｂｙ  ａｘｉａｌ  ｓｕｓｐｅｎｓｉｏｎ  ｐｌａｓｍａ  ｓｐｒａｙ”，Ｐｒｏｃｅｅｄｉｎｇ  ｏｆ  Ｉｎｔｅｒｎａｔｉｏｎａｌ  Ｔｈｅｒｍａｌ  Ｓｐｒａｙ  Ｃｏｎｆｅｒｅｎｃｅ  ａｎｄ  Ｅｘｐｏｓｉｔｉｏｎ（ＩＴＳＣ），Ｈａｍｂｕｒｇ，Ｇｅｒｍａｎｙ，２０１１．
［５］Ｋ．Ｎ．Ｌｅｅ，ＵＳ−２００９／０１８４２８０−Ａ１．
［６］Ｋ．Ｗ．Ｓｃｈｌｉｃｈｔｉｎｇ，Ｍ．Ｊ．Ｍａｌｏｎｅｙ，Ｄ．Ａ．Ｌｉｔｔｏｎ，Ｍ．Ｆｒｅｌｉｎｇ，Ｊ．Ｇ．Ｓｍｅｇｇｉｌ，Ｄ．Ｂ．Ｓｎｏｗ，ＵＳ−２０１０／０１９６６０５−Ａ１．
［７］Ｂ．Ｎａｇａｒａｊ，Ｔ．Ｌ．Ｆｅｗ，Ｔ．Ｐ．ＭｃＣａｆｆｒｅｙ，Ｂ．Ｐ．Ｌ’Ｈｅｕｒｅｕｘ，ＵＳ−２０１１／０１５１２１９−Ａ１．
［８］Ａ．Ｍｅｙｅｒ，Ｈ．Ｋａｓｓｎｅｒ，Ｒ．Ｖａｓｓｅｎ，Ｄ．Ｓｔｏｅｖｅｒ，Ｊ．Ｌ  Ｍａｒｑｕｅｓ−Ｌｏｐｅｚ，ＵＳ−２０１１／０２４４２１６−Ａ１．
［９］Ｂ．Ｔ．Ｈａｚｅｌ，Ｄ．Ａ．Ｌｉｔｔｏｎ，Ｍ．Ｊ．Ｍａｌｏｎｅｙ，ＵＳ−２０１３／０２６０１３２−Ａ１．
［１０］Ｃ．Ｗ．Ｓｔｒｏｃｋ，Ｍ．Ｍａｌｏｎｅｙ，Ｄ．Ａ．Ｌｉｔｔｏｎ，Ｂ．Ｊ．Ｚｉｍｍｅｒｍａｎ，Ｂ．Ｔ．Ｈａｚｅｌ，ＵＳ−２０１４／００６５４０８−Ａ１．
【図１】
2019533090.tif 000003
【図２】
2019533090.tif 000004
【図３】
2019533090.tif 000005
【図４】
2019533090.tif 000006
【図５】
2019533090.tif 000007
【図６】
2019533090.tif 000008
【図７Ａ】
2019533090.tif 000009
【図７Ｂ】
2019533090.tif 000010
【図８Ａ】
2019533090.tif 000011
【図８Ｂ】
2019533090.tif 000012
【図９Ａ】
2019533090.tif 000013
【図９Ｂ】
2019533090.tif 000014
【図９Ｃ】
2019533090.tif 000015
【図１０】
2019533090.tif 000016
【図１１】
2019533090.tif 000017
【図１２】
2019533090.tif 000018
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
少なくとも１種のセラミック化合物を含む少なくとも１つの層で、固体基材の少なくとも１つの表面を懸濁プラズマ溶射法（ＳＰＳ）によってコーティングする方法であって、
少なくとも１種のセラミック化合物の固体粒子の懸濁液の少なくとも１種をプラズマジェットに注入し、次いで固体粒子の懸濁液を含むサーマルジェットを基材の表面に吹き付けることによって、少なくとも１種のセラミック化合物を含む層を基材の表面に形成し；
該懸濁液中で、少なくとも９０体積％の固体粒子の最大寸法（ｄ９０という）が、例えば直径では１５μｍ未満、好ましくは１０μｍ未満であり、少なくとも５０体積％の固体粒子の最大寸法（ｄ５０という）が、例えば直径では１μｍ以上であることを特徴し；
さらに、該セラミック化合物が、式ＲＥ２Ｚｒ２Ｏ７（式中、ＲＥは、Ｓｃ，Ｙ，Ｌａ，Ｃｅ，Ｐｒ，Ｎｄ，Ｐｍ，Ｓｍ，Ｅｕ，Ｇｄ，Ｙｂ，Ｄｙ，Ｈｏ，Ｅｒ，Ｔｍ，Ｔｂ又はＬｕである）の希土類ジルコン酸塩、ヘキサアルミネート、ケイ酸アルミニウム、ケイ酸イットリウム又は他の希土類のケイ酸塩（ケイ酸塩は、１種以上のアルカリ土類金属酸化物及びそれらの混合物でドープされていてもよい）並びにこれらの混合物から選択される耐ＣＭＡＳ化合物として知られる化合物であることを特徴し；
好ましくは、セラミック化合物が、Ｇｄ２Ｚｒ２Ｏ７である方法。
【請求項２】
層が、層状マイクロ構造及び屈曲した多孔質網状構造を有する、請求項１に記載の方法。
【請求項３】
層が、同時に以下を含む、請求項２に記載の方法：
−懸濁液の固体粒子の溶融から生じる薄膜；
−懸濁液の固体粒子の部分溶融から生じる固体粒子；及び、
−懸濁液の未溶融固体粒子。
【請求項４】
層が、５〜５０体積％、好ましくは５〜２０体積％の多孔度を有する、請求項１〜３のいずれか一項に記載の方法。
【請求項５】
層が、１０μｍ〜１０００μｍ、好ましくは１０〜３００μｍの厚さである、請求項１〜４のいずれか一項に記載の方法。
【請求項６】
固体基材が、塊状支持体の形状又は層の形状等の固体支持体によって構成され、且つ、
少なくとも１種のセラミック化合物を含む層が、直接、前記支持体の少なくとも１つの表面を被覆する、請求項１〜５のいずれか一項に記載の方法。
【請求項７】
固体基材が、その上に単層又は複層の積層体を有する固体支持体と、前記単層の少なくとも１つの表面又は前記積層体の上層の少なくとも１つの表面を被覆する少なくとも１種のセラミック化合物を含む層によって構成されている、請求項１〜５のいずれか一項に記載の方法。
【請求項８】
支持体が、ＣＭＡＳ等の汚染物質による浸透及び／又は攻撃に影響を受けやすい材料から選択される材料、特に、金属、超合金等の金属合金、好ましくは単結晶超合金、ＳｉＣマトリックス複合材料等のセラミックマトリックス複合材料（ＣＭＣ）、Ｃ−ＳｉＣ混合マトリックス複合材料、並びに前記材料の組み合わせ及び混合物から選択される材料で作製されている、請求項６又は７に記載の方法。
【請求項９】
支持体上の前記単層又は前記積層体が、支持体上に単層もしくは複層の熱保護コーティング、すなわち断熱システム、及び／又は、腐食環境に対する保護のための単層もしくは複層のコーティング、すなわち耐環境システムを形成する、請求項７に記載の方法。
【請求項１０】
単層が、結合層及び断熱層又は耐環境層、例えば、特に断熱層であるセラミック層、特に酸化防止層であるセラミック層、及び、特に耐腐食層であるセラミック層等の層から選択される、請求項７に記載の方法。
【請求項１１】
支持体上の複層の積層体が支持体を起点に以下を含む：
−支持体を覆う結合層、
−断熱層及び耐環境層、例えば、特に断熱層であるセラミック層、特に酸化防止層であるセラミック層、及び、特に耐腐食層であるセラミック層等の層から選択される１つ以上の層；又は、
支持体上の複層の積層体が以下を含む：
−断熱層及び耐環境層、例えば、特に断熱層であるセラミック層、特に酸化防止層であるセラミック層、及び、特に耐腐食層であるセラミック層等の層から選択される複数の層；
請求項７に記載の方法。
【請求項１２】
断熱層及び耐環境層、例えば、特に断熱層であるセラミック層、特に酸化防止層であるセラミック層、及び、特に耐腐食層であるセラミック層が、ＥＢ−ＰＶＤ法，ＡＰＳ法，ＳＰＳ法，ＳＰＰＳ法，ゾル−ゲル法，ＰＶＤ法，ＣＶＤ法及びこれらの方法の組み合わせから選択される方法によって作製された層である、請求項１０又は１１に記載の方法。
【請求項１３】
断熱層が、酸化イットリウム又は他の希土類酸化物で安定化された酸化ジルコニウム又は酸化ハフニウム；ケイ酸アルミニウム、他の希土類のケイ酸塩（該ケイ酸塩は、アルカリ土類金属酸化物でドープされていてもよい）；及び、希土類ジルコン酸塩（パイロクロア構造で結晶化する）；並びに、上記材料の組み合わせ及び／又は混合物から選択される材料、好ましくは、イットリア安定化ジルコニア（ＹＳＺ）で作製されており；且つ、
耐環境層が、場合によりアルカリ土類元素でドープされたケイ酸アルミニウム、希土類ケイ酸塩、並びに、上記材料の組み合わせ及び／又は混合物から選択される材料で作製されている、
請求項１０〜１２のいずれか一項に記載の方法。
【請求項１４】
結合層が、金属；Ｐｔ、Ｈｆ、Ｚｒ、Ｙ、Ｓｉ又はこれらの元素の組み合わせによって修飾されているか又は修飾されていないβ−ＮｉＡｌ金属合金、Ｐｔ、Ｃｒ、Ｈｆ、Ｚｒ、Ｙ、Ｓｉ又はこれらの元素の組み合わせによって修飾されているか又は修飾されていないγ−Ｎｉ−γ’−Ｎｉ３Ａｌ合金、ＭＣｒＡｌＹ合金（式中、Ｍは、Ｎｉ、Ｃｏ）、ＮｉＣｏ等の金属合金；Ｓｉ；ＳｉＣ；ＳｉＯ２；ムライト；ＢＳＡＳ並びに上記材料の組み合わせ及び／又は混合物から選択される材料で作製されている、請求項１０〜１３のいずれか一項に記載の方法。
【請求項１５】
基材が、それ自体が断熱層及び耐環境層から選択されるセラミック層等の層でコーティングされている金属結合層でコーティングされた、超合金等の金属合金、又は、セラミックマトリックス複合材料（ＣＭＣ）で作製された支持体で構成されている、請求項１〜１４のいずれか一項に記載の方法。
【請求項１６】
基材が、イットリン（Ｙ２Ｏ３）で安定化されたジルコニア（ＺｒＯ２）製のセラミック断熱層でそれ自体がコーティングされた金属結合層でコーティングされた、超合金等の金属合金で作製された支持体、又は、セラミックマトリックス複合材料（ＣＭＣ）から成る支持体で構成されている、請求項１〜１５のいずれか一項に記載の方法。
【請求項１７】
基材が、ＡＰＳ法、ＥＢ−ＰＶＤ法、ＳＰＳ法、ＳＰＰＳ法、ゾル−ゲル法、ＣＶＤ法及びこれらの方法の組み合わせの中から選択される方法によって作られたセラミック断熱層及び／又は耐環境層でそれ自体がコーティングされた金属結合層でコーティングされた超合金等の金属合金、又は、セラミックマトリックス複合材料（ＣＭＣ）で作製された支持体で構成されている、請求項１〜１６のいずれか一項に記載の方法。
【請求項１８】
請求項１〜１７のいずれか一項に記載の方法によって得られる少なくとも１つの層でコーティングされた基材。
【請求項１９】
層が、層状マイクロ構造及び屈曲した多孔質網状構造を有する、請求項１８に記載の基材。
【請求項２０】
層が、同時に以下を含む、請求項１８又は１９に記載の基材：
−懸濁液の固体粒子の溶融から生じる薄膜；
−懸濁液の固体粒子の部分溶融から生じる固体粒子；及び、
−懸濁液の未溶融固体粒子。
【請求項２１】
層が、５〜５０体積％、好ましくは５〜２０体積％の多孔度を有する、請求項１８〜２０のいずれか一項に記載の基材。
【請求項２２】
層が、１０μｍ〜１０００μｍ、好ましくは１０〜３００μｍの厚さである、請求項１８〜２１のいずれか一項に記載の基材。
【請求項２３】
請求項１９〜２２のいずれか一項に記載のコーティングされた基材を含む部品。
【請求項２４】
タービンの部品、例えば、タービンブレード、分配器、タービンリング、側板、又は、燃焼室の部品、又は、ノズルの部品、又は、より一般的には、ＣＭＡＳ等の液体及び／又は固体汚染物質による攻撃を受ける任意の部品である、請求項２３に記載の部品。
【請求項２５】
ＣＭＡＳ等の汚染物質によって引き起こされる劣化から固体基材を保護するための、請求項１〜１７のいずれか一項に記載の方法によって得られる層の使用。
【国際調査報告】
2019533090.tif 000019
2019533090.tif 000020
2019533090.tif 000021
2019533090.tif 000022
2019533090.tif 000023
2019533090.tif 000024